ВОДНЫЕ СВЯЗУЮЩИЕ СРЕДСТВА ДЛЯ ЗЕРНИСТЫХ И/ИЛИ ВОЛОКНИСТЫХ СУБСТРАТОВ

1. Водная композиция связующего средства, содержащая
a) по меньшей мере один полимеризат P, состоящий из
≥0,1 и ≤2,5 мас.% по меньшей мере одного содержащего кислотные группы этилен-ненасыщенного мономера (мономер A)
≥0 и ≤4,0 мас.% по меньшей мере одного этилен-ненасыщенного нитрила или динитрила карбоновой кислоты (мономер B)
≥0 и ≤2,0 мас.% по меньшей мере одного обладающего эффектом поперечной сшивки мономера по меньшей мере с двумя неконъюгированными этилен-ненасыщенными группами (мономер C)
≥0 и ≤10 мас.% по меньшей мере одного α,β-моноэтилен-ненасыщенного амида монокарбоновой или дикарбоновой кислоты с 3-6 атомами углерода (мономер D)
≥25 и ≤69,9 мас.% по меньшей мере одного этилен-ненасыщенного мономера, гомополимеризат которого обладает температурой стеклования ≤30°С, и который отличается от мономеров А-D (мономер E), и
≥30 и ≤70 мас.% по меньшей мере одного этилен-ненасыщенного мономера, гомополимеризат которого обладает температурой стеклования ≥50°C, и который отличается от мономеров А-D (мономер F),
в полимеризируемой форме, причем количества мономеров А-F в сумме составляют 100 мас.%, и
b) по меньшей мере одно сахаридное соединение S, причем его количество таково, что оно составляет ≥10 и ≤400 частей по массе на 100 частей по массе полимеризата P.
2. Водная композиция связующего средства по п.1, причем по меньшей мере один мономер E выбран из группы, включающей в себя конъюгированные алифатические диеновые соединения с 4-9 атомами углерода, сложные эфиры винилового спирта и монокарбоновой кислоты с 1-10 атомами углерода, алкилакрилат с 1-10 атомами углерода, алкилметакрилат с 5-10 атомами углерода, циклоалкилакрилат и циклоалкилметакрилат с 5-10 атомами углерода, диалкилмалеинат с 1-10 атомами углерода и/или диалкилфумарат с 1-10 атомами углерода, и по меньшей мере один мономер F выбран из группы, включающей в себя винил-ароматический мономер и/или алкилметакрилат с 1-4 атомами углерода.
3. Водная композиция связующего средства по п.1, причем полимеризат P содержит ≥0,1 и ≥1,5 мас.% по меньшей мере одного мономера C в полимеризированной форме.
4. Водная композиция связующего средства по п.1, причем полимеризат P применяют в форме водной дисперсии полимеризата.
5. Водная композиция связующего средства по п.4, причем среднечисленный диаметр частиц полимеризата в водной дисперсии полимеризата составляет ≥50 и ≤400 нм.
6. Водная композиция связующего средства по п.1, причем полимеризат P состоит из
≥0,5 и ≤2,0 мас.% по меньшей мере одного мономера A;
≥0,1 и ≤1,5 мас.% по меньшей мере одного мономера C;
≥0 и ≤4,0 мас.% по меньшей мере одного мономера D;
≥30 и ≤60 мас.% по меньшей мере одного мономера E и
≥40 и ≤70 мас.% по меньшей мере одного мономера F.
7. Водная композиция связующего средства по п.1, причем полимеризат P состоит из
≥1,0 и ≤2,0 мас.% акриловой кислоты, метакриловой кислоты и/или итаконовой кислоты;
≥0,3 и ≤1,2 мас.% 1,4-бутиленгликольдиакрилата, аллилметакрилата и/или дивинилбензола;
≥0 и ≤4,0 мас.% акриламида, метакриламида, N-метилолакриламида и/или N-метилолметакриламида
≥30 и ≤50 мас.% 2-этилгексилакрилата, н-бутилакрилата, 1,4-бутадиена и/или этилакрилата и
≥40 и ≤60 мас.% метилметакрилата, стирола и/или трет-бутилметакрилата.
8. Водная композиция связующего средства по п.1, причем вид и количество мономеров A, B, D, E и F выбирают так, чтобы синтезированный из них полимеризат обладал температурой стеклования ≥5 и ≤35°C.
9. Водная композиция связующего средства по п.1, причем в качестве по меньшей мере одного сахаридного соединения S применяют крахмал, целлюлозу, гуаран, ксантан, альгинат, пектин, хитозан, гуммиарабик и/или геллан.
10. Водная композиция связующего средства по п.1, причем в качестве сахаридного соединения S применяют крахмал, производное крахмала и/или продукты его замещения.
11. Водная композиция связующего средства по п.1, причем сахаридное соединение S имеет среднемассовую молекулярную массу ≥5000 и ≤25000 г/моль.
12. Водная композиция связующего средства по п.1, причем используют ≥10 и ≤70 частей по массе сахаридного соединения S на 100 частей по массе полимеризата P.
13. Водная композиция связующего средства по одному из пп.1-12, дополнительно содержащая ≤1 мас.% полиольного соединения с молекулярной массой ≤200 г/моль с по меньшей мере 2 гидроксигруппами, относительно суммы общего количества полимеризата P и сахаридного соединения S.
14. Применение водной композиции связующего средства по одному из пп.1-13 в качестве связующего средства для зернистых и/или волокнистых субстратов, а также нецементных покрытий, герметиков и клеящих веществ.
15. Способ получения формованного изделия из зернистых и/или волокнистых субстратов, отличающийся тем, что на зернистый и/или волокнистый субстрат наносят водную композицию связующего средства по пп.1-13, обработанный таким образом зернистый и/или волокнистый субстрат при необходимости помещают в форму, а затем полученный таким образом зернистый и/или волокнистый субстрат проводят через этап термической обработки при температуре ≥110°C.
16. Способ получения формованного изделия по п.15, отличающийся тем, что количество водной композиции связующего средства выбирают так, чтобы на 100 г зернистого и/или волокнистого субстрата наносили ≥1 и ≤100 г связующего средства (что соответствует сумме общих количеств полимеризата P и полисахаридного соединения S).
17. Применение формованного изделия, получаемого по способу согласно одному из пп.15 или 16, для получения битумированных кровельных полотен.
18. Битумированные кровельные полотна, полученные с применением формованного изделия, получаемого согласно способу по одному из пп.15 или 16.
19. Водная дисперсия полимеризата, полимеризат которой в полимеризованной форме состоит из следующих компонентов:
≥0,1 и ≤2,5 мас.% по меньшей мере одного мономера A,
≥0 и ≤4,0 мас.% по меньшей мере одного мономера B,
≥0 и ≤2,0 мас.% по меньшей мере одного мономера C,
≥0 и ≤10 мас.% по меньшей мере одного мономера D,
≥25 и ≤69,9 мас.% по меньшей мере одного мономера E и
≥30 и ≤70 мас.% по меньшей мере одного мономера F,
причем количества мономеров А-F в сумме составляют 100 мас.%.